(57)【要約】  分配ペーストに適切な、低い及び高いせん断速度で、チクソトロピックインデックス及び粘度値のレオロジー特性を維持しながら、高い粘度の成分より低い粘度の成分が量で多い、シロキサン高分子の成分の混合物、及び統合に適する高含量のフィラー材料を含む、分配可能な化学組成物。【特許請求の範囲】
【請求項１】
分配可能な化学組成物であって、
−３５，０００〜７０，０００の間の分子量を有するシロキサンから選択される第一のシロキサン成分、及び、１０，０００〜３０，０００の間の分子量を有するシロキサンから選択される第二のシロキサン成分を含む、少なくとも二つのシロキサン成分の混合物、並びに
−少なくとも第一のフィラー材料、
を含み、
前記第一のシロキサン成分及び前記第二のシロキサン成分の間の比が、０．１〜０．４５の間に含まれ、
前記フィラーが、前記組成物の総質量に対して、５０〜７０質量％の間の量で存在することを特徴とする、組成物。
【請求項２】
前記シロキサン成分が、シロキサンポリマー、シロキサンコポリマー、ジメチルシロキサンポリマー、ビニルメチルシロキサンポリマー、フェニルシロキサンポリマー、ジエチルシロキサン−ジメチルシロキサンコポリマー、ビニルメチルシロキサン−ジメチルシロキサンコポリマー、−トリメチルシロキサン及び−ビニル末端ポリジメチルシロキサンからなる群から選択される、請求項１に記載の組成物。
【請求項３】
前記第一のシロキサン成分が、ジメチルシロキサンポリマー及び−トリメチルシロキシ末端ジメチルシロキサンポリマー、フェニルシロキサンポリマー、ジエチルシロキサン−ジメチルシロキサンコポリマー、ビニルメチルシロキサン−ジメチルシロキサンコポリマー、−ビニル末端ポリジメチルシロキサン及び−ビニル末端ジフェニルシロキサン−ジメチルシロキサンコポリマーから選択される、請求項２に記載の組成物。
【請求項４】
前記第二のシロキサン成分が、ジメチルシロキサンポリマー、ビニルメチルシロキサン−ジメチルシロキサンコポリマー、２５％未満のジエチルシロキサン単位含有のジエチルシロキサン−ジメチルシロキサンコポリマー、２５％未満のビニルメチルシロキサン単位含有のビニルメチルシロキサン−ジメチルシロキサンコポリマー、−トリメチルシロキサン及び−ビニル末端ジメチルシロキサンポリマー、−ビニル末端ジフェニルシロキサン−ジメチルシロキサンコポリマー、−トリメチルシロキシ末端ビニルメチルシロキサンポリマー、−ビニルフェニルメチル末端ビニルフェニルシロキサン−フェニルメチルシロキサンコポリマー、−ビニル末端ジエチルシロキサン−ジメチルシロキサンコポリマー及び−シラノール末端ビニルメチルシロキサン−ジメチルシロキサンコポリマーから選択される、請求項２又は３に記載の組成物。
【請求項５】
前記第一のフィラー材料が、アルカリ土類金属酸化物、酸化リチウム、アルミノケイ酸塩、ゼオライト、金属有機構造体ＭＯＦ、吸着ポリマー及び有機酸からなる群から選択される、請求項１から４のいずれか一項に記載の組成物。
【請求項６】
前記第一のシロキサン成分及び第二のシロキサン成分の間の比が、０．１５〜０．４５の間に含まれる、請求項１から５のいずれか一項に記載の組成物。
【請求項７】
前記混合物が、２０，０００〜４０，０００ｇ／ｍｏｌの間に含まれる平均分子量を有する、請求項１から６のいずれか一項に記載の組成物。
【請求項８】
前記第一のフィラーの量が５５〜６５％の間に含まれる、請求項１から７のいずれか一項に記載の組成物。
【請求項９】
前記第一のフィラー材料が、１〜５の間に含まれる、長さ及び厚さの間の比として規定される、形状係数を有する、請求項１から８のいずれか一項に記載の組成物。
【請求項１０】
前記第一のフィラー材料が、０．１〜２０μｍの間に含まれる粒度分析の最大分布を有する粉末で構成される、請求項１から９のいずれか一項に記載の組成物。
【請求項１１】
第二のフィラーが０〜１０質量％の間の量で加えられる、請求項１から１０のいずれか一項に記載の組成物。
【請求項１２】
前記第二のフィラー材料が、ヒュームドシリカ、シリカ、グラフェン及び酸化グラフェン、ＣＮＴ、フィロケイ酸塩、ナノクリスタリンセルロース、ポリマー繊維及び粒子からなる群から選択される、請求項１１に記載の組成物。
【発明の詳細な説明】
【技術分野】
【０００１】
本発明は、（低チクソトロピックインデックスレベルを維持しながら、）シロキサン高分子成分の混合物及び、統合に適する高含量のフィラー材料を含む分配可能（dispensable）な化学組成物に関する。
【背景技術】
【０００２】
有利なレオロジー特性及び分配特性を考慮すると、本発明の分配可能な組成物は、電子又は光学−電子装置の製造において、有用に使用され得る。
【０００３】
組成物の良好な分配性及び製造工程における有用性は、レオロジー特性、特に、その粘度、及びチクソトロピックインデックス（ＴＩ）により容易に記載され得る特性である、チクソトロピック挙動と強く関係がある。チクソトロピックインデックスは、せん断依存特性の評価基準であり、特定の高いｒｐｍ（又は高いせん断速度）で測定された粘度に対する、特定の低いｒｐｍ（又は低いせん断速度）で測定された粘度の比として規定され得る。
【０００４】
いくつかの分配技術のための適切な製品のため、チクソトロピックインデックスは通常、５ｓ−１から５０ｓ−１のせん断速度で記録される粘度を考慮して得られる。特に、組成物ペーストを分配するための我々の適用を考慮すると、良好な分配特性は、３未満の、一般に、２から３の間に含まれるＴＩ値（すなわち、ゲル状態に対する典型的なＴＩ）、並びに、同時の、低いせん断速度において測定される高い粘度値（５０，０００−１２０，０００ｍＰａの間に含まれる）、及び、高いせん断速度において測定される低い粘度値（２０，０００−５０，０００ｍＰａの間に含まれる）によって、達成される。
【０００５】
更に、有機マトリックス中へのフィラー材料の統合は、そのレオロジー特性及び機械特性と強く関連しており、特に、典型的なシロキサン−ベースの処方のレオロジー特性により、良好な分配特性を達成するためには、フィラー含有量は５０質量％以下であるべきであると広くに知られている。
【０００６】
一般に、フィラー粒子の含有量が増加する場合、高分子材料のレオロジーは悪化することが当業者に通常予測される。
【０００７】
制限しない第一の例において、本発明は電子製品に水分が入ることを防ぐことにより、装置境界に隣接して位置される障壁として、及びそれらの内部での水分量を吸収する物質としての両方として、水分濃度を制御することを目的として、水分感応性装置において使用される複合吸着剤を得るために使用され得る。
【０００８】
広義には、水分感応性装置という用語は、それらの性能が水分によって影響を受けるため、約０．１から５０００ｐｐｍの水蒸気の範囲で水分レベルを要求する、任意の密閉された装置を意図する。これらの装置の例は、ミクロ−電子機械装置（ＭＥＭｓ）及びミクロ−光学−電子機械装置（ＭＯＥＭｓ）、電気通信適用のための光学−電子装置、医薬埋め込み可能装置（ペースメーカー、除細動器）、ＯＬＥＤｓ、ＯＬＥＴｓ及び有機太陽電池（OPV）などの有機電子装置である。
【０００９】
これらの装置の保護のための典型的な方法は、適切な封止剤を使用して、カプセル化工程を行うこと、外部環境から水分透過を減らすこと、及び水分感応性装置を含む筐体内部に乾燥力のある組成物を入れることである。
【００１０】
しかしながら、典型的な使用される材料（すなわち金属酸化物粉末）の吸湿性の結果、低い水分量、又はそれらが分散される複合材料に関する製造工程に関係する他の特定の条件の存在下でさえも、主要な欠点の一つが、強い凝集性によって表される。
【００１１】
その問題を解決する可能性の一つは、粒子の表面変性を実行しながら、同量のフィラーを使用することである。例えば、本出願人名義の、EP2751029は、操作及び水分感応性装置の製造工程において使用されるのに適切な、脂肪酸アニオンによる外部表面の官能化により、内部に分散される無機酸化物粒子の凝集現象を効果的に減少させる、乾燥力のある組成物を開示している。しかしながら、そのような方法は、フィラー量が濃度５０質量％を超える場合、適切な組成物を達成することが不可能である。
【００１２】
別の可能なアプローチは、例えばUS9447308中に開示されており、硬化性シリコーン組成物の体積抵抗力を増加させることなしに、チクソトロピックインデックスを調整することを目的として、「機械チクソトロピックフィラー」の添加することに関する。
【００１３】
しかしながら、これらの両方の場合においては、更なる構成要素の添加又は製造工程を必要とし、このことは工程のコスト及び時間に関する増加を意味する。
【先行技術文献】
【特許文献】
【００１４】
【特許文献１】EP2751029
【特許文献２】US9447308
【特許文献３】EP2550692
【発明の概要】
【発明が解決しようとする課題】
【００１５】
本出願人名義における、EP2550692において、シロキサン組成物が水分感応性装置の保護に使用されることが記載されている。しかしながら、その出願において、二つのシロキサン成分の混合物が、それぞれの分子量に基づくそれらの成分の効果的な選択に関して使用される場合、チクソトロピックインデックスのレオロジー的な最適化について開示されていない。結果として、使用されるフィラーの量、この出願においては酸化カルシウムが、５０質量％より高くなり得なかった。
【課題を解決するための手段】
【００１６】
発明者は、組成物の分配性、及びフィラー量の増加の可能性について、それぞれの高分子成分の分子量の強い影響を発見し、有機マトリックス及びフィラー含有量の適切な組み合わせを考案するための理想の分子量分布を特定することができた。
【発明を実施するための形態】
【００１７】
特に、本発明は、少なくとも二つのシロキサン成分の混合組成物であって、第一の成分が３５，０００〜７０，０００ｇ／ｍｏｌの間の範囲であり、第二の成分が１０，０００及び３０，０００ｇ／ｍｏｌの間の範囲である、二つの異なる分子量であって、第二の成分に対する第一の成分の比が０．１〜０．４５の間に含まれ、これらが組成物の総質量に対して５０質量％超７０質量％未満の量の、少なくとも一つのフィラーと配合された結果、分配ペーストが適切なレオロジー値となることによって特徴づけられる、混合物を開示する。得られる最終組成物は、それ故、チクソトロピックインデックスが２〜３の間に含まれ、５ｓ−１のせん断速度で、５０，０００〜１２０，０００ｍＰａの間、５０ｓ−１のせん断速度で、２０，０００〜５０，０００ｍＰａの間に含まれる同時の粘度値により、特徴づけられる。
【００１８】
好ましい実施態様において、最終組成物は、二つのシロキサン成分の比が０．１５〜０．４５の間に含まれ、２〜３の間に含まれるチクソトロピックインデックス、並びに５ｓ−１のせん断速度で、６０，０００〜１２０，０００ｍＰａの間、５０ｓ−１のせん断速度で、３０，０００〜５０，０００ｍＰａの間に含まれる同時の粘度値からなる分配ペーストの適切なレオロジー値により特徴づけられる。
【００１９】
好ましい実施態様において、混合物は二つのシロキサン成分からなり、その平均分子量が２０，０００〜４０，０００ｇ／ｍｏｌの間に含まれる。
【００２０】
本発明の対象である組成物は、シロキサンポリマー、シロキサンコポリマー、ジメチルシロキサンポリマー、ビニルメチルシロキサンポリマー、フェニルシロキサンポリマー、ジエチルシロキサン−ジメチルシロキサンコポリマー、ビニルメチルシロキサン−ジメチルシロキサンコポリマー、−トリメチルシロキサン及び−ビニル末端ポリジメチルシロキサン、−ジメチルビニル末端ジメチルシロキサンポリマーから選択される、少なくとも二つのシロキサン高分子成分の混合物を含む。
【００２１】
第一のシロキサン高分子成分は、３５，０００〜７０，０００ｇ／ｍｏｌの間に含まれる分子量により特徴づけられ、ジメチルシロキサンポリマー及び−トリメチルシロキシ末端ジメチルシロキサンポリマー、フェニルシロキサンポリマー、ジエチルシロキサン−ジメチルシロキサンコポリマー、ビニルメチルシロキサン−ジメチルシロキサンコポリマー、−ビニル末端ポリジメチルシロキサン及び−ビニル末端ジフェニルシロキサン−ジメチルシロキサンコポリマー、−ジメチルビニル末端ジメチルシロキサンポリマーから選択され得る。
【００２２】
一方、１０，０００〜３０，０００ｇ／ｍｏｌの間に含まれる分子量を有する、第二のシロキサン成分は、ジメチルシロキサンポリマー、ビニルメチルシロキサン−ジメチルシロキサンコポリマー、２５％未満のジエチルシロキサン単位含有のジエチルシロキサン−ジメチルシロキサンコポリマー、２５％未満のビニルメチルシロキサン単位含有のビニルメチルシロキサン−ジメチルシロキサンコポリマー、−トリメチルシロキサン及び−ビニル末端ジメチルシロキサンポリマー、−ビニル末端ジフェニルシロキサン−ジメチルシロキサンコポリマー、−トリメチルシロキシ末端ビニルメチルシロキサンポリマー、−ビニルフェニルメチル末端ビニルフェニルシロキサン−フェニルメチルシロキサンコポリマー、−ビニル末端ジエチルシロキサン−ジメチルシロキサンコポリマー、−シラノール末端ビニルメチルシロキサン−ジメチルシロキサンコポリマーからなる群から選択され得る。
【００２３】
本組成物は、その後、５０〜７０質量％の間、好ましくは５５〜６５質量％の間の量で含まれ、アルカリ土類金属酸化物、酸化リチウム、アルミノケイ酸塩、ゼオライト、金属有機構造体ＭＯＦ、吸着ポリマー及び有機酸からなる群から選択される、少なくとも一つの第一のフィラー材料で完成される。
【００２４】
更に、前記第一のフィラー材料は、粒子の長さ及び厚さの間の比として規定される、形状係数が、１〜５の間に含まれることにより特徴づけられ、それらが粉末として使用される場合、その粒度分析の分布の最大値が、一般に０．１〜２０μｍの間に含まれる。
【００２５】
第二のフィラーは、ヒュームドシリカ、シリカ、グラフェン及び酸化グラフェン、ＣＮＴ、フィロケイ酸塩、ナノクリスタリンセルロース、ポリマー繊維及び粒子からなる群から選択され、１０質量％未満の量で任意に添加される。
【００２６】
下記、本発明は、実施例に関してより詳細に説明される。
【実施例】
【００２７】
異なるサンプルを、単一又は混合ジメチルシロキサンポリマーと、第一フィラーとして酸化カルシウム又はＬＴＡゼオライト、及び第二フィラーとして酸化グラフェンとを、共に混合して調製する。
【００２８】
サンプル組成物１から４は、本発明に従っており、二つのシロキサンマトリックス間の異なる比により特徴づけられるサンプル５、及びEP2550692により調製された、サンプル７と比較される。
【００２９】
それぞれのサンプルの粘度を、５ｓ−１のせん断速度で、選択された比における高分子成分の混合物に対して測定し、フィラーを含む最終組成物と比較した。異なるせん断速度（ｓ−１）での粘度（ｃＰ）を、回転レオメーターを用いて、フローカーブ試験モードで、２０ｍｍのコーン／プレート形状及び０．０５２ｍｍの間隔で測定した。
【００３０】
試験温度は、ペルティエ素子及び恒温槽で保った。得られた値は、新しい材料で行った３回の分析の平均値の結果である。
【００３１】
混合物及び組成物の両者のチクソトロピックインデックスを、５０ｓ−１のせん断速度（高せん断速度）で測定された粘度に対する５ｓ−１のせん断速度で測定された（低せん断速度）で測定された粘度の比として計算した。
【００３２】
【表１】
2021515814.tif 000002
【００３３】
混合物の最終分子量が、我々の発明による値に類似しているが（すなわち実施例２及び４）、比較例５及び６は、二つのシロキサンマトリックス間の異なる比が（０．４５より高い）、分配ペーストに適さない粘度の値をもたらすことを指摘する。
【００３４】
更に、EP2550692による単一のシロキサンマトリックスにより特徴づけられるサンプル７は、最終組成物の粘度値及びチクソトロピックインデックス値の両者が、分配ペーストの典型的な範囲から外れて、不適なレオロジー値を有することを示す。
【国際調査報告】
2021515814.tif 000003
2021515814.tif 000004
2021515814.tif 000005